(57)【要約】【課題】１ＧＨｚ以上の高周波領域において、比誘電率および誘電損失が十分に低く、比誘電率の温度依存性、熱膨張係数が十分に小さく、熱伝導率が高い誘電体用樹脂組成物を提供する。また、そのような誘電体用樹脂組成物を含む高周波誘電体デバイスを提供する。【解決手段】熱可塑性および／または熱硬化性樹脂中に分散された異方性酸化マグネシウム粒子を含む誘電体用樹脂組成物であって、前記異方性酸化マグネシウム粒子は、柱状、針状、またはそれらの束状の粒子形状であり、当該誘電体用樹脂組成物は、１ＧＨｚ以上の周波数および２５℃の温度において、比誘電率εが５以下であり、誘電正接ｔａｎδが５×１０−４以下であることを特徴とする誘電体用樹脂組成物。【選択図】なし【特許請求の範囲】
【請求項１】
熱可塑性樹脂および／または熱硬化性樹脂中に分散された異方性酸化マグネシウム粒子を含む誘電体用樹脂組成物であって、
前記異方性酸化マグネシウム粒子は、柱状、針状、またはそれらの束状の粒子形状であり、
当該誘電体用樹脂組成物は、１ＧＨｚ以上の周波数および２５℃の温度において、比誘電率εが５以下であり、誘電正接ｔａｎδが５×１０−４以下であることを特徴とする誘電体用樹脂組成物。
【請求項２】
前記異方性酸化マグネシウム粒子は、平均アスペクト比が２以上５００以下であることを特徴とする請求項１に記載の誘電体用樹脂組成物。
【請求項３】
前記異方性酸化マグネシウム粒子は、１００ｎｍ以上５０μｍ以下の平均長軸寸法を有することを特徴とする請求項１または２に記載の誘電体用樹脂組成物。
【請求項４】
異方性酸化マグネシウム粒子は、Ｘ線回折分析において、（２００）に帰属されるピークの半価幅が０．１５°以下であることを特徴とする請求項１乃至３のいずれか一つに記載の誘電体用樹脂組成物。
【請求項５】
前記熱可塑性樹脂は、ポリオレフィン系樹脂、ポリ環状オレフィン系樹脂、ポリスチレン系樹脂、ポリフェニレンエーテル系樹脂、５−メチルペンテン樹脂、ポリフェニレンスルフィド系樹脂、フッ素化ポリイミド系樹脂、フッ素系樹脂、芳香族ポリエステル系樹脂、芳香族ポリカーボネート系樹脂、サーモトロピック液晶ポリマー系樹脂、芳香族ポリサルホン系樹脂、および芳香族ポリエーテル系樹脂からなる群から選定された少なくとも１種を含むことを特徴とする請求項１乃至４のいずれか一つに記載の誘電体用樹脂組成物。
【請求項６】
前記熱硬化性樹脂は、トリアジン系樹脂、熱硬化性ポリフェニレンエーテル類、多官能スチレン系樹脂、ベンゾシクロブテン系樹脂、エポキシ系樹脂、および不飽和ポリエステル樹脂からなる群から選定された少なくとも１種を含むことを特徴とする請求項１乃至５のいずれか一つに記載の誘電体用樹脂組成物。
【請求項７】
０℃〜８０℃の温度範囲において、比誘電率の温度依存性が±１００ｐｐｍ／℃の範囲内であることを特徴とする請求項１乃至６のいずれか一つに記載の誘電体用樹脂組成物。
【請求項８】
熱膨張係数が５ｐｐｍ／℃〜９０ｐｐｍ／℃の範囲内であることを特徴とする請求項１乃至７のいずれか一つに記載の誘電体用樹脂組成物。
【請求項９】
熱伝導率が０．１Ｗ／ｍ・Ｋ〜５．０Ｗ／ｍ・Ｋの範囲内であることを特徴とする請求項１乃至８のいずれか一つに記載の誘電体用樹脂組成物。
【請求項１０】
１ＧＨｚ以上の周波数帯域において使用される高周波誘電体デバイスであって、
当該高周波誘電体デバイスは、回路基板、伝送線路、誘電体フィルタ、誘電体アンテナ、誘電体共振器、キャパシタ、インダクタ、埋設デバイス、およびマルチチップモジュールのいずれか一つであり、
当該高周波誘電体デバイスは、請求項１乃至９のいずれか一つに記載の誘電体用樹脂組成物を含むことを特徴とする高周波誘電体デバイス。
【請求項１１】
さらに導体を有し、
該導体は、前記誘電体用樹脂組成物の表面または内部に配置されることを特徴とする請求項１０に記載の高周波誘電体デバイス。
【請求項１２】
１ＧＨｚ以上の周波数帯域において使用される高周波誘電体デバイスであって、
当該高周波誘電体デバイスは、凸レンズ、フレネルレンズ、および凹レンズのいずれかであり、
当該高周波誘電体デバイスは、請求項１乃至９のいずれか一つに記載の誘電体用樹脂組成物を含むことを特徴とする高周波誘電体デバイス。
【発明の詳細な説明】
【技術分野】
【０００１】
本発明は、誘電体用樹脂組成物および高周波誘電体デバイスに関する。
【背景技術】
【０００２】
共振器、フィルタ、アンテナ、回路基板、および積層回路素子基板等の誘電体デバイスの分野では、近年の情報量の増大、通信技術の高度化、および利用周波数帯域の枯渇化に伴い、高周波数帯（センチメートル波〜ミリ波）の利用が進められている。
【０００３】
しかしながら、一般に、誘電体デバイスの寸法は、利用周波数および使用材料の比誘電率に依存することが知られている。従って、例えば、高周波数帯域において、比誘電率の高い材料を使用しようとすると、誘電体デバイスの設計寸法が極端に小さくなってしまうという問題が生じる。これは、誘電体デバイスの加工を難しくし、製造歩留まりの低下につながる。
【０００４】
また、信号の伝播速度は、デバイス使用材料の比誘電率の平方根に反比例することが知られている。このため、比誘電率が高い材料をデバイスに使用した場合、伝送遅延が生じ、信号の高速処理に支障が生じる。
【０００５】
さらに、デバイス使用材料の誘電損失は、周波数の増大とともに増加する。このため、高周波数帯において、誘電損失が高い材料をデバイスに使用した場合、信号の伝搬損失が許容できない値にまで上昇するおそれがある。
【０００６】
加えて、実用上、比誘電率の温度依存性が小さいことが求められる。電極材料との接合において、熱膨張の差異が少ないことが重要であり、電極材料として利用される金や銅などの金属の熱膨張係数（約１５ｐｐｍ／℃）に近いことが重要である。その他にも、熱伝導率が高いことや共振周波数の温度依存性が小さいことも求められる。
【０００７】
このように、高周波数帯域において誘電体デバイスを適用することを想定した場合、材料の誘電特性に関して、解決すべき多くの課題が存在する。また、このような背景から、近年、比誘電率が低く、誘電損失が低いマイクロ波誘電体材料の開発が進められている。
【０００８】
ところで、一般に、無機材料は、誘電損失が比較的低い傾向にあるが、比誘電率の低下を図ることは難しいという問題がある。逆に、有機材料には、比較的比誘電率の低いものが多く存在する。このため、無機材料と有機材料とを複合化することにより、高周波数帯域で使用可能な誘電体用材料を構成することが提案されている（特許文献１〜６）。
【先行技術文献】
【特許文献】
【０００９】
【特許文献１】特開平７−３３１００３号公報
【特許文献２】特開２０００−４０４２１号公報
【特許文献３】特開２００５−８９６９１号公報
【特許文献４】特開２００７−１２６６０５号公報
【特許文献５】特開２００９−９６９７９号公報
【特許文献６】国際公開第ＷＯ２０１０−４７３４９号
【特許文献７】特開２０１４−２４９１６号公報
【非特許文献】
【００１０】
【非特許文献１】Ｘ．Ｗａｎｇ，Ｄ．Ｘｕｅ，“Ｄｉｒｅｃｔ  ｏｂｓｅｒｖａｔｉｏｎ  ｏｆ  ｔｈｅ  ｓｈａｐｅ  ｅｖｏｌｕｔｉｏｎ  ｏｆ  ＭｇＯ  ｗｈｉｓｋｅｒｓ  ｉｎ  ａ  ｓｏｌｕｔｉｏｎ  ｓｙｓｔｅｍ”，Ｍａｔｅｒｉａｌｓ  Ｌｅｔｔｅｒｓ，６０巻、３１６０〜３１６４ページ、２００６年．
【発明の概要】
【発明が解決しようとする課題】
【００１１】
前述のように、特許文献１〜６には、樹脂系の有機材料に無機材料粒子または無機材料繊維を分散することにより構成された誘電体用材料が記載されている。
【００１２】
しかしながら、特許文献１〜６に開示されている誘電体材料においても、誘電特性は、未だ十分であるとは言い難い。特に、これらの文献に記載されている誘電体材料は、誘電損失が比較的大きいという問題がある。このため、現在においても、高周波数帯域において、比誘電率および誘電損失が十分に抑制された誘電体用樹脂組成物について、未だ大きな要望がある。
【００１３】
特許文献７には、樹脂系の有機材料に等方性の形状を有する酸化マグネシウム粒子を分散することによって構成された低誘電率、低誘電正接を示す誘電体用樹脂組成物が記載されている。しかしながら、特許文献７に記載されている誘電体誘電体用樹脂組成物において、比誘電率の温度依存性、熱膨張係数、および熱伝導率は未だ十分であるとは言い難い。
【００１４】
本発明は、このような背景に鑑みなされたものであり、本発明では、１ＧＨｚ以上の高周波数帯域において、比誘電率および誘電損失が十分に低く、比誘電率の温度依存性、熱膨張係数が十分に小さく、熱伝導率が高い誘電体用樹脂組成物を提供することを目的とする。また、本発明では、そのような誘電体用樹脂組成物を含む高周波誘電体デバイスを提供することを目的とする。
【課題を解決するための手段】
【００１５】
本発明では、熱可塑性樹脂および／または熱硬化性樹脂中に分散された異方性酸化マグネシウム粒子を含む誘電体用樹脂組成物であって、前記異方性酸化マグネシウム粒子は、柱状、針状、またはそれらの束状の粒子形状であり、当該誘電体用樹脂組成物は、１ＧＨｚ以上の周波数および２５℃の温度において、比誘電率εが５以下であり、誘電正接ｔａｎδが５×１０−４以下であることを特徴とする誘電体用樹脂組成物が提供される。
【００１６】
また、本発明による誘電体用樹脂組成物において、前記異方性酸化マグネシウム粒子は、平均アスペクト比が２以上５００以下であっても良い。
【００１７】
また、本発明による誘電体用樹脂組成物において、前記異方性酸化マグネシウム粒子は、１００ｎｍ以上５０μｍ以下の平均長軸寸法を有しても良い。
【００１８】
また、本発明による誘電体用樹脂組成物において、前記異方性酸化マグネシウム粒子は、Ｘ線回折分析において、（２００）に帰属されるピークの半価幅が０．１５°以下であっても良い。
【００１９】
また、本発明による誘電体用樹脂組成物において、前記熱可塑性樹脂は、ポリオレフィン系樹脂、ポリ環状オレフィン系樹脂、ポリスチレン系樹脂、ポリフェニレンエーテル系樹脂、５−メチルペンテン樹脂、ポリフェニレンスルフィド系樹脂、フッ素化ポリイミド系樹脂、フッ素系樹脂、芳香族ポリエステル系樹脂、芳香族ポリカーボネート系樹脂、サーモトロピック液晶ポリマー系樹脂、芳香族ポリサルホン系樹脂、および芳香族ポリエーテル系樹脂からなる群から選定された少なくとも１種を含んでも良い。
【００２０】
また、本発明による誘電体用樹脂組成物において、前記熱硬化性樹脂は、トリアジン系樹脂、熱硬化性ポリフェニレンエーテル類、多官能スチレン系樹脂、ベンゾシクロブテン系樹脂、エポキシ系樹脂、および不飽和ポリエステル樹脂からなる群から選定された少なくとも１種を含んでも良い。
【００２１】
本発明による誘電体用樹脂組成物では、０℃〜８０℃の温度範囲において、比誘電率の温度依存性が±１００ｐｐｍ／℃の範囲内であっても良い。
【００２２】
本発明による誘電体用樹脂組成物では、熱膨張係数が５ｐｐｍ／℃〜９０ｐｐｍ／℃の範囲内であっても良い。
【００２３】
本発明による誘電体用樹脂組成物では、熱伝導率が０．１Ｗ／ｍ・Ｋ〜５．０Ｗ／ｍ・Ｋの範囲内であっても良い。
【００２４】
さらに、本発明では、１ＧＨｚ以上の周波数帯域において使用される高周波誘電体デバイスであって、当該高周波誘電体デバイスは、回路基板、伝送線路、誘電体フィルタ、誘電体アンテナ、誘電体共振器、キャパシタ、インダクタ、埋設デバイス、およびマルチチップモジュールのいずれか一つであり、当該高周波誘電体デバイスは、前述のような誘電体用樹脂組成物を含むことを特徴とする高周波誘電体デバイスが提供される。
【００２５】
ここで、本発明による高周波誘電体デバイスは、さらに導体を有し、該導体は、前記誘電体用樹脂組成物の表面または内部に配置されても良い。
【００２６】
また、本発明では、１ＧＨｚ以上の周波数帯域において使用される高周波誘電体デバイスであって、当該高周波誘電体デバイスは、凸レンズ、フレネルレンズ、および凹レンズのいずれかであり、当該高周波誘電体デバイスは、前述のような誘電体用樹脂組成物を含むことを特徴とする高周波誘電体デバイスが提供される。
【発明の効果】
【００２７】
本発明では、１ＧＨｚ以上の高周波数帯域において、比誘電率および誘電損失が十分に低く、比誘電率の温度依存性、熱膨張係数が十分に小さく、熱伝導率が高い誘電体用樹脂組成物を提供することができる。また、本発明では、そのような誘電体用樹脂組成物を含む高周波誘電体デバイスを提供することができる。
【図面の簡単な説明】
【００２８】
【図１】本発明による誘電体用樹脂組成物が適用された伝送線路の模式図である。
【図２】本発明による誘電体用樹脂組成物が適用された別の伝送線路の模式図である。
【図３】本発明による誘電体用樹脂組成物が適用されたさらに別の伝送線路の模式図である。
【図４】本発明による誘電体用樹脂組成物が適用された誘電体フィルタの模式図である。
【図５】本発明による誘電体用樹脂組成物が適用された誘電体アンテナの模式図である。
【図６】本発明による誘電体用樹脂組成物が適用された誘電体共振器の模式図である。
【図７】本発明による誘電体用樹脂組成物が適用されたキャパシタの模式図である。
【図８】本発明による誘電体用樹脂組成物が適用されたインダクタの模式図である。
【図９】本発明による誘電体用樹脂組成物が適用された多層基板の模式図である。
【図１０】本発明による誘電体用樹脂組成物が適用された凸レンズの模式図である。
【図１１】本発明による誘電体用樹脂組成物が適用されたフレネルレンズの模式図である。
【図１２】本発明による誘電体用樹脂組成物が適用された凹レンズの模式図である。
【図１３】異方性酸化マグネシウム粒子ＡのＸ線回折分析結果を示したチャートである。
【図１４】異方性酸化マグネシウム粒子ＢのＸ線回折分析結果を示したチャートである。
【発明を実施するための形態】
【００２９】
以下、本発明について詳しく説明する。
【００３０】
本発明では、熱可塑性樹脂および／または熱硬化性樹脂中に分散された異方性酸化マグネシウム粒子を含む誘電体用樹脂組成物であって、前記異方性酸化マグネシウム粒子は、柱状、針状、またはそれらの束状の粒子形状であり、当該誘電体用樹脂組成物は、１ＧＨｚ以上の周波数および２５℃の温度において、比誘電率εが５以下であり、誘電正接ｔａｎδが５×１０−４以下であることを特徴とする誘電体用樹脂組成物が提供される。
【００３１】
前述のように、特許文献１〜６に記載の誘電体材料は、高周波帯域で使用されるデバイスへの適用を考慮した場合、未だ十分な誘電特性を有するとは言い難い。特に、これらの文献に記載されている誘電体材料は、誘電損失が比較的大きいという問題がある。
【００３２】
さらに、特許文献７には、樹脂系の有機材料に等方性の形状を有する酸化マグネシウム粒子が充填された材料を分散することによって構成された誘電体用樹脂組成物が記載されている。しかしながら、比誘電率の温度依存性、熱膨張係数、および熱伝導率は未だ十分であるとは言い難い。
【００３３】
これに対して、本発明の異方性の形状を有する酸化マグネシウム粒子を用いた誘電体用樹脂組成物は、１ＧＨｚ以上の高周波帯域においても、有意に低い比誘電率、および有意に低い誘電損失を有し、比誘電率の温度依存性、熱膨張係数が十分に小さく、熱伝導率が高いため、高周波帯域で使用されるデバイスに対しても、十分に適用することができる。
【００３４】
なお、一般に、材料の誘電損失は、誘電正接（ｔａｎδ）を用いて表される。誘電正接（ｔａｎδ）は、誘電体内を伝播する電気信号が熱に変換されることにより損失する量を表すパラメータである。従って、誘電正接（ｔａｎδ）が小さい材料ほど、電気信号の損失が少なくなり、信号伝達率が向上する。
【００３５】
（本発明による誘電体用樹脂組成物の構成）
次に、本発明による誘電体用樹脂組成物に含まれる各材料について、詳しく説明する。
【００３６】
（異方性酸化マグネシウム粒子）
本発明による誘電体用樹脂組成物は、無機物質として、異方性酸化マグネシウム粒子を含み、前記異方性酸化マグネシウム粒子は、柱状、針状またはそれらの束状の粒子形状である。
【００３７】
ここで、本願において、「柱状」（の酸化マグネシウム粒子）とは、一方向にのみ長い辺をもつ粒子形状を意味する。また、柱状粒子において、最も長い辺の先が尖っている粒子形状を「針状」と定義する。さらに、これら柱状、針状粒子を１次粒子としたとき、それら１次粒子が集合した粒子形状を「束状」と定義する。
【００３８】
ここで、粒子の最も長い辺を長軸寸法と称し、最も短い辺を短軸寸法と称する、さらに、それら長軸寸法と短軸寸法の比を粒子のアスペクト比と称する。
【００３９】
なお、本願では、「平均アスペクト比」および「平均長軸寸法」を用いて、樹脂組成物中に含まれる異方性酸化マグネシウム粒子の寸法を規定する。ここで、「平均アスペクト比」は、樹脂組成物に含まれる１００個以上の異方性酸化マグネシウム粒子のアスペクト比を計測し、得られた数値を小さい順に並べた際に、中央に位置する値（中央値）を意味する。同様に、「平均長軸寸法」は、樹脂組成物に含まれる１００個以上の異方性酸化マグネシウム粒子の長軸寸法を計測し、得られた数値を小さい順に並べた際に、中央に位置する値（中央値）を意味する。
【００４０】
異方性酸化マグネシウム粒子の平均アスペクト比は、特に限られないが、例えば、２以上５００以下の範囲である。平均アスペクト比が２未満の場合、異方性形状を用いる効果を十分に得ることができない。
【００４１】
また、異方性酸化マグネシウム粒子の平均長軸寸法は１００ｎｍ以上５０μｍ以下の範囲であることが好ましい。異方性酸化マグネシウム粒子の平均長軸寸法が１００ｎｍ未満の場合、最終的に得られる誘電体用樹脂組成物のｔａｎδが増加する懸念がある。また、平均長軸寸法が５０μｍを越えると、樹脂を加えて成形体を製造した時に、表面の平滑性が低下する可能性がある。
【００４２】
なお、このような異方性酸化マグネシウム粒子の各種寸法は、走査型電子顕微鏡を用いて測定することができる。
【００４３】
本発明による誘電体用樹脂組成物に使用される異方性酸化マグネシウム粒子は、いかなる方法で製造されたものであってもよい。例えば、異方性形状を有する炭酸マグネシウム粒子の焼成反応、異方性形状を有するオキシ硫酸マグネシウム粒子の焼成反応、金属マグネシウム蒸気の水蒸気による酸化反応、塩化マグネシウムを含む溶融塩の加水分解法、アルミニウムを用いた酸化マグネシウムの炭素熱還元法などの既知の方法を用いることができる。
【００４４】
なお、本願において、異方性酸化マグネシウム粒子の結晶性は、異方性酸化マグネシウム粒子自身、または異方性酸化マグネシウム粒子を含む誘電体用樹脂組成物のＸ線回折分析により評価することができる。より具体的には、ＣｕＫα線での回折結果において、２θ≒４２．９°の位置に現れる回折ピークの半価幅（ピーク高さの半分の高さにおける線幅）の値により、異方性酸化マグネシウム粒子の結晶性を判断することができる。なお、このピークは、異方性酸化マグネシウム粒子の（２００）面に相当する。半価幅が狭いほど、異方性酸化マグネシウム粒子の結晶性は高くなる。例えば、０．１５°以下であることが好ましい。
【００４５】
異方性酸化マグネシウム粒子には、本発明の目的に反しない範囲で、表面処理を実施しても良い。
【００４６】
（樹脂材料）
本発明では、誘電体用樹脂組成物に使用される樹脂材料として、熱可塑性樹脂および／または熱硬化性樹脂が使用される。
本発明による誘電体用樹脂組成物に使用される熱可塑性樹脂および／または熱硬化性樹脂の種類は、最終的に得られる誘電体用樹脂組成物が前述の比誘電率εおよび誘電正接（ｔａｎδ）を満たす限り、特に限られない。
【００４７】
本発明による誘電体用樹脂組成物に使用される熱可塑性樹脂としては、ポリオレフィン系樹脂、ポリ環状オレフィン系樹脂、ポリスチレン系樹脂、ポリフェニレンエーテル系樹脂、５−メチルペンテン樹脂、ポリフェニレンスルフィド系樹脂、フッ素化ポリイミド系樹脂、フッ素系樹脂、芳香族ポリエステル系樹脂、芳香族ポリカーボネート系樹脂、サーモトロピック液晶ポリマー系樹脂、芳香族ポリサルホン系樹脂、および芳香族ポリエーテル系樹脂が挙げられる。これらは、単独で使用しても、２種以上を組み合わせて使用しても良い。
【００４８】
ちなみに、これらの熱可塑性樹脂は、いずれも、１ＧＨｚ以上の周波数および２５℃において、比誘電率が４以下であり、誘電正接が５×１０−３以下である。
【００４９】
本発明による誘電体用樹脂組成物に使用される熱硬化性樹脂としては、例えば、トリアジン系樹脂、熱硬化性ポリフェニレンエーテル類、多官能スチレン系樹脂、ベンゾシクロブテン系樹脂、エポキシ系樹脂、および不飽和ポリエステル樹脂が挙げられる。これらは、単独で使用しても、２種以上を組み合わせて使用しても良い。
【００５０】
ちなみに、これらの熱可塑性樹脂は、いずれも、１ＧＨｚ以上の周波数および２５℃において、比誘電率が４以下であり、誘電正接が５×１０−３以下である。
【００５１】
前述の熱可塑性樹脂と熱硬化性樹脂とは、混合して使用しても良い。
【００５２】
（誘電体用樹脂組成物）
本発明による誘電体用樹脂組成物は、前述の樹脂材料中に、異方性酸化マグネシウム粒子を分散させることにより製造される。
【００５３】
例えば、混練機または攪拌機等を用いて、樹脂材料中に異方性酸化マグネシウム粒子を直接分散させることにより、誘電体用樹脂組成物を製造しても良い。あるいは、樹脂材料を溶剤中に溶解させた後、この溶液に異方性酸化マグネシウム粒子を加えて混合しても良い。その後、溶剤を除去することにより、樹脂組成物が製造される。この他にも、各種方法で本発明による誘電体用樹脂組成物を製造することができる。
【００５４】
なお、本発明による誘電体用樹脂組成物において、異方性酸化マグネシウム粒子の含有率は、５体積％以上９０体積％未満であることが好ましい。
【００５５】
異方性酸化マグネシウム粒子の含有率が５体積％未満の場合、十分に良好な特性が得られない場合がある。また、異方性酸化マグネシウム粒子の含有率が９０体積％以上の場合、樹脂組成物の成形が難しくなる場合がある。
【００５６】
本発明による誘電体用樹脂組成物には、本発明の目的に反しない範囲で、難燃剤、安定剤、可塑化剤、および／または強化剤等の添加剤をさらに加えても良い。
【００５７】
本発明による誘電体用樹脂組成物の提供形態は、特に限られない。本発明による誘電体用樹脂組成物は、例えば、成形体の状態で提供しても良い。
【００５８】
そのような成形体は、これに限られるものではないが、例えば、射出成形、プレス成形、真空プレス成形、押出成形、および注型成形等の公知の方法により、製造することができる。
【００５９】
異方性形状の無機粒子を含む樹脂組成物では、無機粒子の異方性形状のため、無機粒子の含有率に加え、無機粒子の配向によっても、その特性が変化する場合がある。異なる成形方法を用いることにより、成形体内の粒子の配向を変化させることができ、それに応じて、樹脂組成物の特性を変化させることができる。
【００６０】
本発明による誘電体用樹脂組成物は、比誘電率の温度依存性が小さいことが好ましい。本発明による誘電体用樹脂組成物を実際のデバイスに適用することを想定した場合、比誘電率が温度に対する影響を受けにくい方が、デバイスとして安定した特性を発揮することができるからである。例えば、本発明による誘電体用樹脂組成物は、０℃〜８０℃の温度範囲において、比誘電率の温度係数が±１００ｐｐｍ／℃の範囲であってもよい。
【００６１】
本発明による誘電体用樹脂組成物は、共振周波数の温度依存性が小さいことが好ましい。本発明による誘電体用樹脂組成物を実際のデバイスに適用することを想定した場合、共振周波数が温度に対する影響を受けにくい方が、デバイスとして安定した特性を発揮することができるからである。例えば、本発明による誘電体用樹脂組成物は、０℃〜８０℃の温度範囲において、共振周波数の温度係数が±５０ｐｐｍ／℃の範囲であってもよい。
【００６２】
本発明による誘電体用樹脂組成物は、熱膨張係数が小さいことが好ましい。本発明による誘電体用樹脂組成物は、以下に述べるように、導体（金属）や半導体部品と組み合わせて、各種高周波誘電体デバイスとして用いることができる。その際、金属や半導体と誘電体用樹脂組成物の間で熱膨張係数が大きく異なると、温度変化が与えられた場合に熱膨張係数の差異に由来するひずみが生じ、接合が剥がれてしまう等の不具合が生じるおそれがある。一般に、樹脂材料は、金属に比べて熱膨張係数が大きい。熱膨張係数の小さい異方性酸化マグネシウム粒子と複合化することにより、樹脂組成物の熱膨張係数を樹脂材料の値よりも小さくすることができる。
【００６３】
例えば、本発明による誘電体用樹脂組成物は、５ｐｐｍ／℃〜９０ｐｐｍ／℃の範囲の熱膨張係数を有しても良い。
【００６４】
また、本発明による誘電体用樹脂組成物は、熱伝導率が大きいことが好ましい。
【００６５】
前述のように、本発明による誘電体用樹脂組成物は、導体（金属）や半導体部品と組み合わせて、各種高周波誘電体デバイスとして用いることができる。そのようなデバイスを駆動させた場合、導体や半導体に発熱が生じる。発生した熱を効率的に散逸させることは、デバイスを安定して動作させる上で重要である。誘電体用樹脂組成物の熱伝導率が大きい場合、デバイスからより効果的に熱を散逸させることが可能になる。
【００６６】
例えば、本発明による誘電体用樹脂組成物は、０．１Ｗ／ｍ・Ｋ〜５．０Ｗ／ｍ・Ｋの範囲の熱伝導率を有しても良い。
【００６７】
（本発明による誘電体用樹脂組成物の適用例）
本発明による誘電体用樹脂組成物は、１ＧＨｚ以上の周波数帯域で使用される各種高周波誘電体デバイスに適用することができる。
【００６８】
そのような高周波誘電体デバイスには、例えば、回路基板、伝送線路、誘電体フィルタ、誘電体アンテナ、誘電体共振器、キャパシタ、インダクタ、埋設デバイス、およびマルチチップモジュール等が含まれる。
【００６９】
以下、本発明による誘電体用樹脂組成物を有する高周波誘電体デバイスの一例について説明する。
【００７０】
図１には、本発明による誘電体用樹脂組成物が適用された伝送線路の模式図（斜視図）を示す。伝送線路（マイクロストリップ線路）１００において、両導体１１０、１２０の間に、本発明による誘電体用樹脂組成物１８０が配置されている。
【００７１】
図２には、本発明による誘電体用樹脂組成物が適用された別の伝送線路の模式図（斜視図）を示す。伝送線路（コプレーナ線路）２００において、上部導体２１０ａ、２１０ｂ、２１０ｃと下部導体２２０の間に、本発明による誘電体用樹脂組成物２８０が配置されている。
【００７２】
図３には、本発明による誘電体用樹脂組成物が適用されたさらに別の伝送線路の模式図（斜視図）を示す。伝送線路３００（スロット線路）において、上部導体３１０ａ、３１０ｂと下部導体３２０の間に、本発明による誘電体用樹脂組成物３８０が配置されている。
【００７３】
図４には、本発明による誘電体用樹脂組成物が適用された誘電体フィルタの模式図（斜視図）を示す。誘電体フィルタ（帯域透過フィルタ）４００において、上部導体４１０ａ〜４１０ｄと下部導体４２０の間に、本発明による誘電体用樹脂組成物４８０が配置されている。
【００７４】
図５には、本発明による誘電体用樹脂組成物が適用された誘電体アンテナの模式図（斜視図）を示す。誘電体アンテナ（パッチアンテナ）５００において、給電点５１５を有する上部導体５１０と下部導体５２０の間に、本発明による誘電体用樹脂組成物５８０が配置されている。
【００７５】
図６には、本発明による誘電体用樹脂組成物が適用された誘電体共振器の模式図（斜視図）を示す。誘電体共振器（リング共振器）６００において、リング導体６１０と下部導体６２０の間に、本発明による誘電体用樹脂組成物６８０が配置されている。
【００７６】
図７には、本発明による誘電体用樹脂組成物が適用されたキャパシタの模式図（上面図）を示す。キャパシタ（インターディジタルキャパシタ）７００において、楔形導体７１０ａおよび７１０ｂが本発明による誘電体用樹脂組成物７８０上に配置されている。
【００７７】
図８には、本発明による誘電体用樹脂組成物が適用されたインダクタの模式図（上面図）を示す。インダクタ（スパイラルインダクタ）８００において、スパイラル状の導体８１０ａが本発明による誘電体用樹脂組成物８８０上に配置されている。
【００７８】
図９には、本発明による誘電体用樹脂組成物が適用された多層基板の模式図（断面図）を示す。多層基板９００は、本発明による誘電体用樹脂組成物９８０（９８０ａ〜９８０ｄ）を複数積層することにより構成される。各誘電体用樹脂組成物９８０ａ〜９８０の表面、底面、および／または内部には、多層基板９００の最表面に配置された半導体部品９５０と電気的に接合された配線９１０ａ、および半導体部品９５０と電気的に接合されていない配線９１０ｂ等が設置される。
【００７９】
前述のように、本発明による誘電体用樹脂組成物は、高周波帯域においても、有意に低い比誘電率、および有意に低い誘電損失を有する。
【００８０】
従って、本発明による誘電体用樹脂組成物１８０〜９８０を備える高周波誘電体デバイス１００〜９００は、１ＧＨｚ以上の高周波帯域においても、信号の伝送遅延および信号の損失が有意に抑制され、適正に作動させることができる。
【００８１】
あるいは、本発明による誘電体用樹脂組成物が利用される高周波誘電体デバイスは、凸レンズ、フレネルレンズ、または凹レンズであっても良い。
【００８２】
図１０には、本発明による誘電体用樹脂組成物が適用された凸レンズの模式図（側面図）を示す。凸レンズ１０００において、本発明による誘電体用樹脂組成物１０８０が利用されている。
【００８３】
図１１には、本発明による誘電体用樹脂組成物が適用されたフレネルレンズの模式図（側面図）を示す。フレネルレンズ１１００において、本発明による誘電体用樹脂組成物１１８０が利用されている。
【００８４】
図１２には、本発明による誘電体用樹脂組成物が適用された凹レンズの模式図（側面図）を示す。凹レンズ１２００において、本発明による誘電体用樹脂組成物１２８０が利用されている。
【００８５】
なお、図１〜図１２に示した高周波誘電体デバイスは、単なる一例であって、本発明による誘電体用樹脂組成物は、他の高周波誘電体デバイスに適用されても良い。
【実施例】
【００８６】
以下、本発明による実施例について説明する。なお、本発明はこれらに限定されるものではない。
【００８７】
以下の方法で、異方性酸化マグネシウム粒子の合成を行った。
【００８８】
（異方性酸化マグネシウム粒子Ａの合成）
本発明において、異方性酸化マグネシウム粒子は、前述の非特許文献１を参考に調製した。まず、１Ｍの塩化マグネシウム水溶液中に１Ｍの炭酸ナトリウム水溶液を加え、５時間攪拌した。得られた合成物は蒸留水とエタノールを用いて洗浄し、乾燥器中にて８０℃、５時間、乾燥を行い、前駆体となる異方性炭酸マグネシウム粒子を得た。その後、合成した異方性炭酸マグネシウム粒子を、電気炉中にて１２００℃、５時間焼成し、異方性酸化マグネシウム粒子Ａを得た。以下、異方性酸化マグネシウム粒子Ａを「粒子Ａ」と称する。
【００８９】
図１３には、粒子ＡのＸ線回折分析結果を示す。分析には、株式会社リガク製のＸ線回折装置ＲＩＮＴ２５５０を使用した。
【００９０】
粒子Ａの形状の観察には、日立ハイテクノロジー製走査型電子顕微鏡Ｓ−４３００を使用し、１００個以上の粒子を観察した。
【００９１】
以下の表１の「粒子Ａ」の欄に、焼成温度、半価幅、平均長軸寸法、平均短軸寸法、および平均アスペクト比をまとめて示した。
【００９２】
（異方性酸化マグネシウム粒子Ｂの合成）
前述の異方性酸化マグネシウム粒子Ａと同様の方法で、異方性酸化マグネシウム粒子Ｂの合成を行った。ただし、異方性酸化マグネシウム粒子Ｂでは、異方性炭酸マグネシウム粒子を、電気炉中にて１６００℃、１分間、焼成し異方性酸化マグネシウム粒子Ｂを得た。以下、異方性酸化マグネシウム粒子Ｂを「粒子Ｂ」と称する。粒子Ｂの評価・観察は粒子Ａと同様の方法で行なった。
【００９３】
図１４には、粒子ＢのＸ線回折分析結果を示す。
【００９４】
表１の「粒子Ｂ」の欄には、粒子Ｂの焼成温度、半価幅、平均長軸寸法、平均短軸寸法、および平均アスペクト比をまとめて示した。
【００９５】
【表１】
2015168731.tif 000002
【００９６】
このようにして合成した異方性酸化マグネシウム粒子Ａ、Ｂを用いて、次に、誘電体用樹脂組成物を調製した。
【００９７】
（例１）
以下の方法で、誘電体用樹脂組成物の製造（以下、「サンプル１」と称する）、およびその特性を評価した。
【００９８】
（サンプル１の製造）
熱可塑性樹脂として、アイソタクティックポリプロピレン（商品名：ノバテックＰＰ  ＭＡ３、日本ポリケム株式会社製）（以下、「ｉＰＰ」と称する）を準備し、異方性酸化マグネシウム粒子には上記粒子Ａを準備した。まず、５．０ｇのｉＰＰを、１５０℃に加温した５０ｍＬのキシレンに溶解した。次に、この溶液中に２．２５ｇ（１０ｖｏｌ％に相当）の粒子Ａを投入し、１時間攪拌した。その後、混合物からキシレンを留去して固形物を得た。次に、真空加熱プレス成形機（井元製作所ＩＭＣ−１１ＦＡ型）を用いて、固形物を直径６０ｍｍ×厚さ１ｍｍの寸法にプレス成形した。これにより、板状試験片（サンプル１と称する）が製作された。以下の表１の「サンプル１」の欄には、例１において使用された樹脂、異方性酸化マグネシウム粒子の混合比をまとめて示した。
【００９９】
【表２】
2015168731.tif 000003
【０１００】
（サンプル１の評価）
得られたサンプル１を用いて、比誘電率ε、誘電正接ｔａｎδ、比誘電率の温度係数、共振周波数の温度係数、熱膨張係数、および熱伝導率の各種特性を評価した。誘電特性（比誘電率ε、誘電正接ｔａｎδ、比誘電率の温度係数、共振周波数の温度係数）の測定はＪＩＳ  Ｒ  １６４１に準拠し、１２ＧＨｚの空洞共振器をネットワークアナライザ（Ａｇｉｌｅｎｔ社製８７２０ＥＳ  Ｓパラメータ・ベクトル・ネットワーク・アナライザ）に接続し、空洞共振器で測定した。
【０１０１】
サンプル１の比誘電率および共振周波数の温度依存性は、同様の装置により、０℃と８０℃における比誘電率と共振周波数を測定し、両者の差異を求めることで評価した。
【０１０２】
熱膨張係数の測定には、ブルカー・エイエックスエス株式会社製熱膨張計ＴＤ５２００ＳＡを用いた。
【０１０３】
熱伝導率の測定には、英弘精機株式会社製熱伝導率測定装置ＨＣ−１１０を用い、１枚法により実施した。
【０１０４】
前述の表２の「サンプル１」の欄には、比誘電率ε、誘電正接ｔａｎδ、比誘電率の温度係数、共振周波数の温度係数、熱膨張係数、および熱伝導率の各種測定結果をまとめて示した。
【０１０５】
（例２）
前述の例１の場合と同様の方法で、誘電体用樹脂組成物（以下、「サンプル２」と称する）を製造し、その特性を評価した。ただし、この例２では、粒子Ａの混合量は、全体に対して２０ｖｏｌ％とした。その他の製造条件は、例１の場合と同様である。得られたサンプル２を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル２」の欄には、サンプル２の各種評価結果をまとめて示した。
【０１０６】
（例３）
前述の例１の場合と同様の方法で、誘電体用樹脂組成物（以下、「サンプル３」と称する）を製造し、その特性を評価した。ただし、この例３では、粒子Ａの混合比は、全体に対して３０ｖｏｌ％とした。その他の製造条件は、例１の場合と同様である。得られたサンプル３を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル３」の欄には、サンプル３の各種評価結果をまとめて示した。
【０１０７】
（例４）
前述の例１の場合と同様の方法で、誘電体用樹脂組成物（以下、「サンプル４」と称する）を製造し、その特性を評価した。ただし、この例４では、粒子Ａの混合量は、全体に対して４０ｖｏｌ％とした。その他の製造条件は、例１の場合と同様である。得られたサンプル４を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル４」の欄には、サンプル４の各種評価結果をまとめて示した。
【０１０８】
（例５）
前述の例１の場合と同様の方法で、誘電体用樹脂組成物（以下、「サンプル５」と称する）を製造し、その特性を評価した。ただし、この例４では、異方性酸化マグネシウム粒子として、粒子Ｂを用いた。粒子Ｂの混合量は、全体に対して１０ｖｏｌ％とした。また、得られたサンプル５を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル５」の欄には、サンプル５の各種評価結果をまとめて示した。
【０１０９】
（例６）
前述の例５の場合と同様の方法で、誘電体用樹脂組成物（以下、「サンプル６」と称する）を製造し、その特性を評価した。ただし、この例６では、粒子Ｂの混合量は、全体に対して２０ｖｏｌ％とした。その他の製造条件は、例５の場合と同様である。得られたサンプル６を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル６」の欄には、サンプル６の各種評価結果をまとめて示した。
【０１１０】
（例７）
前述の例５の場合と同様の方法で、誘電体用樹脂組成物（以下、「サンプル７」と称する）を製造し、その特性を評価した。ただし、この例７では、粒子Ｂの混合量は、全体に対して３０ｖｏｌ％とした。その他の製造条件は、例５の場合と同様である。得られたサンプル７を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル７」の欄には、サンプル７の各種評価結果をまとめて示した。
【０１１１】
（例８）
前述の例５の場合と同様の方法で、誘電体用樹脂組成物（以下、「サンプル８」と称する）を製造し、その特性を評価した。ただし、この例８では、粒子Ｂの混合量は、全体に対して４０ｖｏｌ％とした。その他の製造条件は、例５の場合と同様である。得られたサンプル８を用いて、例１の場合と同様の方法で、比誘電率ε、誘電正接ｔａｎδ、比誘電率の温度係数、共振周波数の温度係数、熱膨張係数、および熱伝導率の各種特性を評価した。前述の表２の「サンプル８」の欄には、サンプル８の各種評価結果をまとめて示した。
【０１１２】
表２に示すように、今回製造した誘電体用樹脂組成物（サンプル１〜サンプル８）は、いずれも、５以下の低い比誘電率ε、および５．０×１０−４よりも低い誘電正接ｔａｎδを有し、高周波誘電体デバイス等に好適に用いることができる。
【０１１３】
また、サンプル１〜サンプル８は、いずれも、比誘電率の温度依存性が小さく（±１００ｐｐｍ／℃以下）、共振周波数の温度係数の絶対値が小さく（最大１４ｐｐｍ／℃）、熱膨張係数が小さい（最大９０ｐｐｍ／℃）ことがわかった。特に、異方性酸化マグネシウム粒子の添加量の増加とともに、これらのパラメータの減少が顕著になることがわかる。
【０１１４】
比誘電率の温度係数の絶対値および共振周波数の温度係数の絶対値が小さい誘電体用樹脂組成物は、使用中に温度が上昇しても誘電特性が変化しにくいため、安定な誘電特性を発揮することができる。同様に、熱膨張係数が小さい誘電体用樹脂組成物は、使用中に温度が上昇しても変形が生じにくく、安定な誘電特性を発揮することができ、また、金属や半導体との熱膨張係数の差が小さいことから、接合部の剥がれ等の不具合を防ぐことができる。
【産業上の利用可能性】
【０１１５】
本発明は、例えば、回路基板、伝送線路、誘電体フィルタ、誘電体アンテナ、誘電体共振器、キャパシタ、インダクタ、埋設デバイス、マルチチップモジュール、凸レンズ、フレネルレンズ、および凹レンズ等の誘電体デバイスに適用することができる。
【符号の説明】
【０１１６】
１００    伝送線路
１１０    導体
１２０    導体
１８０    誘電体用樹脂組成物
２００    伝送線路
２１０ａ〜２１０ｃ    上部導体
２２０    下部導体
２８０    誘電体用樹脂組成物
３００    伝送線路
３１０ａ、３１０ｂ    上部導体
３２０    下部導体
３８０    誘電体用樹脂組成物
４００    誘電体フィルタ
４１０ａ〜４１０ｄ    上部導体
４２０    下部導体
４８０    誘電体用樹脂組成物
５００    誘電体アンテナ
５１０    上部導体
５１５    給電点
５２０    下部導体
５８０    誘電体用樹脂組成物
６００    誘電体共振器
６１０    リング導体
６２０    下部導体
６８０    誘電体用樹脂組成物
７００    キャパシタ
７１０ａ、７１０ｂ    櫛形導体
７８０    誘電体用樹脂組成物
８００    インダクタ
８１０ａ    導体
８８０    誘電体用樹脂組成物
９００    多層基板
９１０ａ、９１０ｂ    配線
９５０    半導体部品
９８０ａ〜９８０ｄ    誘電体用樹脂組成物
【図１】
2015168731.tif 000004
【図２】
2015168731.tif 000005
【図３】
2015168731.tif 000006
【図４】
2015168731.tif 000007
【図５】
2015168731.tif 000008
【図６】
2015168731.tif 000009
【図７】
2015168731.tif 000010
【図８】
2015168731.tif 000011
【図９】
2015168731.tif 000012
【図１０】
2015168731.tif 000013
【図１１】
2015168731.tif 000014
【図１２】
2015168731.tif 000015
【図１３】
2015168731.tif 000016
【図１４】
2015168731.tif 000017